(57)【要約】      （修正有）【課題】感光体が汚染され難く、特に感光体上に付着した外添剤による感光体の回転むらの発生をその寿命を通じて防止し、かつトナー劣化や融着が起こり難く、クリーニング性が良く、高画質な画像を長期間安定して提供することができる電子写真感光体。【解決手段】支持体上に感光層を有する感光体において、該感光体の表面層が、式（１）で示される繰り返し構造単位α及び式（２）で示される繰り返し構造単位βを有し、かつ重量平均分子量が１０００〜１００００００であるジオルガノポリシロキサンを含有する電子写真感光体。α：（Ｒ１Ｂ１）ＳｉＯ（１）β：（Ｒ２Ｄ１）ＳｉＯ（２）Ｂ１はパーフルオロアルキル基、Ｄ１はカルボン酸エステル基、Ｒ１及びＲ２は炭化水素基を示す。【選択図】なし【特許請求の範囲】
【請求項１】
支持体上に感光層を有する電子写真感光体において、該電子写真感光体の表面層が、下記式（１）で示される繰り返し構造単位α及び下記式（２）で示される繰り返し構造単位βを有し、かつ重量平均分子量が１０００〜１００００００であるジオルガノポリシロキサンを含有することを特徴とする電子写真感光体；
【化１】
2007178815.tif 000047
（上記式（１）、（２）中、Ｒ１及びＲ２は、それぞれ独立に、置換もしくは無置換の１価の炭化水素基を示し、Ｂ１はパーフルオロアルキル基を有する１価の有機基を示し、Ｄ１は下記式（１１）又は（２１）で示される繰り返し単位を含有する１価の有機基を示す。）、
【化２】
2007178815.tif 000048
（上記式（１１）中、Ｒ１１及びＲ１２は水素原子、置換もしくは無置換の１価の炭化水素基を示す。ｎは、３以上の整数を示す。）、
【化３】
2007178815.tif 000049
（上記式（２１）中、Ｒ２１は単結合、カルボニル基、エーテル基、チオエーテル基又は−Ｃ（Ｒ３４）（Ｒ３５）−基（Ｒ３４及びＲ３５は、それぞれ独立に、水素原子、置換もしくは無置換のアルキル基、置換もしくは無置換のアリール基、又はＲ３４とＲ３５とが結合して形成される置換もしくは無置換のシクロアルキリデン基を示す）。Ｒ２２〜Ｒ２９はそれぞれ独立に水素原子、置換もしくは無置換のアルキル基、又は置換もしくは無置換のアリール基を示す。ｎは、３以上の整数を示す。Ｘは、−ＣＯ−又は下記式（Ｘ１）を示す。）、
【化４】
2007178815.tif 000050
（上記式（Ｘ１）中、Ｒ３０〜Ｒ３３はそれぞれ独立に水素原子、置換もしくは無置換のアルキル基、又は置換もしくは無置換のアリール基を示す。）。
【請求項２】
前記Ｄ１が前記式（１１）で示される繰り返し単位を有し、かつＲ１２が水素原子又はメチル基である請求項１に記載の電子写真感光体。
【請求項３】
前記Ｄ１が前記式（２１）で示される繰り返し単位を有し、前記式（Ｘ１）が下記式（Ｘ２）で示される請求項１に記載の電子写真感光体。
【化５】
2007178815.tif 000051
【請求項４】
前記Ｄ１１が前記式（２１）で示される繰り返し単位を有し、Ｘが−ＣＯ−である請求項１に記載の電子写真感光体。
【請求項５】
前記電子写真感光体の表面層のバインダー樹脂がポリカーボネートである請求項１〜４のいずれかに記載の電子写真感光体。
【請求項６】
前記電子写真感光体の表面層のバインダー樹脂がポリアリレートである請求項１〜４のいずれかに記載の電子写真感光体。
【請求項７】
前記ジオルガノポリシロキサン中のフッ素原子の含有量が、ジオルガノポリシロキサン全質量に対して１〜９０質量％である請求項１〜６のいずれかに記載の電子写真感光体。
【請求項８】
請求項１〜７のいずれかに記載の電子写真感光体と、該電子写真感光体を帯電させる帯電手段、静電潜像の形成された電子写真感光体をトナーで現像する現像手段及び転写工程後の電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
【請求項９】
請求項１〜７のいずれかに記載の電子写真感光体、該電子写真感光体を帯電させる帯電手段、帯電した電子写真感光体に対し露光を行い静電潜像を形成する露光手段、静電潜像の形成された電子写真感光体にトナーで現像する現像手段及び電子写真感光体上のトナー像を転写材上に転写する転写手段を備えることを特徴とする電子写真装置。
【発明の詳細な説明】
【技術分野】
【０００１】
本発明は、電子写真感光体、プロセスカートリッジ及び電子写真装置に関し、詳しくは特定のジオルガノポリシロキサンを含有する表面層を有する電子写真感光体、この電子写真感光体を備えたプロセスカートリッジ及び電子写真装置に関する。
【背景技術】
【０００２】
従来、画像形成装置には、電子写真方式、熱転写方式又はインクジェット方式等の様々な方式が採用されている。これらのうち、電子写真方式を採用した画像形成装置（電子写真装置）は、他の方式を採用した画像形成装置と比較して、高速、高画質、静粛性の点で優位性を有している。
【０００３】
また、モノクロームの電子写真装置だけではなく、多色（カラー）の電子写真装置（カラー電子写真装置）も、近年普及してきている。カラー電子写真装置には様々な方式があり、例えば、１つの電子写真感光体で露光・現像を１色ずつ順次行い、各色のトナー像を転写材保持部材（転写ドラム等）に保持された転写材（紙等）上に順次転写することでカラー画像を形成する多重転写方式。また、１つの電子写真感光体で露光・現像を１色ずつ順次行い、各色のトナー像を中間転写体（中間転写ドラム・中間転写ベルト等）上に順次一次転写した後、これを転写材上に一括して二次転写することでカラー画像を形成する中間転写方式。更に、直列に配置された各色用の画像形成部（電子写真感光体・露光手段・現像手段を有する）において各色のトナー像をそれぞれ形成し、これらを転写材搬送部材（転写材搬送ベルト等）によって各画像形成部に順次搬送される転写材上に順次転写することでカラー画像を形成するインライン方式等が良く知られている。
【０００４】
また、カラー電子写真装置の普及に伴い、電子写真技術の方向として更なる高画質化が求められている。従来２４０、３００ｄｐｉであったものが４００、６００、１２００ｄｐｉと高解像度になってきている。従って、現像方式もこれに伴って高精細さが要求されてきている。複写機においても高機能化が進んでおり、そのためデジタル化の方向に進みつつある。デジタル機は静電潜像をレーザーで形成する方法が主流であり、高解像度の方向に進んでおり、プリンターと同様に高解像・高精細の現像方式が待望されてきている。このためトナーの小粒径化も進んでいる。例えば、特許文献１〜特許文献６では、特定の粒度分布の粒径の小さいトナーが提案されている。この場合、クリーニング性の観点からクリーニング部材の設定がシビアであったり、トナーの劣化や電子写真感光体表面の汚染やトナーの融着が起こり易くなっている。このため、外添剤の添加量を増加させる等の対策が必要な場合が多くなってきている。
【０００５】
このような状況から、電子写真感光体には更なる離型性が求められてきている。離型性を高める手段としては、電子写真感光体の表面層にシリコーン樹脂を含有させたり、フッ素原子含有樹脂粒子（フッ素樹脂粉体）を分散させたりして、電子写真感光体の表面の離型性を向上させることが知られている。
【０００６】
ところが、電子写真感光体の表面層にシリコーン樹脂を含有させた場合は、電子写真感光体の表面の撥水性はある程度向上するものの、転写の際に要求される離型性としてはまだ十分ではない。また、シリコーン樹脂が層の表面に移行し易いため、初期に効果が得られても、耐久使用によって電子写真感光体表面が摩耗していくと、有効な成分が失われてしまい、長期に亘って効果を維持できない。
【０００７】
その点、電子写真感光体の表面層にフッ素原子含有樹脂粒子を分散させた場合、電子写真感光体の表面の離型性向上はシリコーン樹脂を用いた場合よりも期待できる。フッ素原子含有樹脂粒子としては、四フッ化エチレン樹脂、三フッ化塩化エチレン樹脂、四フッ化エチレン六フッ化エチレンプロピレン樹脂、フッ化ビニル樹脂、フッ化ビニリデン樹脂、二フッ化二塩化エチレン樹脂、及び、これらの共重合樹脂等の粒子が挙げられる（特許文献７及び８）。また、特許文献７及び８には、特定の構造のジオルガノポリシロキサンを電子写真感光体の表面層に含有させることで、表面層中のフッ素原子含有樹脂粒子の分散性を向上させることができる旨開示されている。
【０００８】
しかしながら、電子写真感光体の表面層中のフッ素原子含有樹脂粒子は露光光を散乱させてしまうため、シャープな静電潜像が得られ難く、画質の面で制約が生じる場合がある。
【０００９】
電子写真感光体の表面の高い離型性を長期に亘り維持することや、シャープな静電潜像を得ることは電子写真装置全般に要求されることであるが、その中でも、複数色のトナー像を形成してそれらを重ね合わせて１つのカラー画像を形成する上記のようなカラー電子写真装置には、より高次元に要求されることである。
【特許文献１】特開平１−１１２２５３号公報
【特許文献２】特開平１−１９１１５６号公報
【特許文献３】特開平２−２１４１５６号公報
【特許文献４】特開平２−２８４１５８号公報
【特許文献５】特開平３−１８１９５２号公報
【特許文献６】特開平４−１６２０４８号公報
【特許文献７】特開２０００−０８１７１５号公報
【特許文献８】特開２００１−２４９４８１号公報
【発明の開示】
【発明が解決しようとする課題】
【００１０】
本発明の目的は、電子写真感光体が汚染され難く、特に電子写真感光体上に付着した外添剤による電子写真感光体の回転むらの発生をその寿命を通じて防止し、かつ、トナー劣化や融着が起こり難く、更にはクリーニング条件を強化することなく十分なクリーニング性を得ることができ、高画質な画像を長期間安定して提供することができる電子写真感光体を提供することにある。
【００１１】
本発明の別の目的は、上記電子写真感光体を備えたプロセスカートリッジ及び電子写真装置を提供することにある。
【課題を解決するための手段】
【００１２】
本発明に従って、支持体上に感光層を有する電子写真感光体において、該電子写真感光体の表面層が、下記式（１）で示される繰り返し構造単位α及び下記式（２）で示される繰り返し構造単位βを有し、かつ重量平均分子量が１０００〜１００００００であるジオルガノポリシロキサンを含有することを特徴とする電子写真感光体が提供される。
【００１３】
【化６】
2007178815.tif 000002
【００１４】
上記式（１）、（２）中、Ｒ１及びＲ２は、それぞれ独立に、置換もしくは無置換の１価の炭化水素基を示し、Ｂ１はパーフルオロアルキル基を有する１価の有機基を示し、Ｄ１は下記式（１１）又は（２１）で示される繰り返し単位を含有する１価の有機基を示す。
【００１５】
【化７】
2007178815.tif 000003
【００１６】
上記式（１１）中、Ｒ１１及びＲ１２は水素原子、置換もしくは無置換の１価の炭化水素基を示す。ｎは、３以上の整数を示す。
【００１７】
【化８】
2007178815.tif 000004
【００１８】
上記式（２１）中、Ｒ２１は単結合、カルボニル基、エーテル基、チオエーテル基又は−Ｃ（Ｒ３４）（Ｒ３５）−基（Ｒ３４及びＲ３５は、それぞれ独立に、水素原子、置換もしくは無置換のアルキル基、置換もしくは無置換のアリール基、又はＲ３４とＲ３５とが結合して形成される置換もしくは無置換のシクロアルキリデン基を示す）。Ｒ２２〜Ｒ２９はそれぞれ独立に水素原子、置換もしくは無置換のアルキル基、又は置換もしくは無置換のアリール基を示す。ｎは、３以上の整数を示す。Ｘは、−ＣＯ−又は下記式（Ｘ１）を示す。
【００１９】
【化９】
2007178815.tif 000005
【００２０】
上記式（Ｘ１）中、Ｒ３０〜Ｒ３３はそれぞれ独立に水素原子、置換もしくは無置換のアルキル基、又は置換もしくは無置換のアリール基を示す。
【００２１】
また、本発明に従って、上記電子写真感光体を備えたプロセスカートリッジ及び電子写真装置が提供される。
【発明の効果】
【００２２】
以上のように、本発明の電子写真感光体を用いることにより、電子写真感光体の表面上に必要以上のトナーや汚染物質が付着し難くなり、トナー劣化や融着が起こり難く、寿命を通じて良好なクリーニング状態が維持され高画質な画像を長期間安定して提供すること、また汚染に起因する傷や劣化の進行に伴って発生する２次的な画像欠陥も防止する電子写真感光体を提供することが可能となった。
【発明を実施するための最良の形態】
【００２３】
本発明の電子写真感光体の表面層は、上記式（１）で示される繰り返し構造単位α及び上記式（２）で示される繰り返し構造単位βを有し、重量平均分子量が１０００〜１００００００であるジオルガノポリシロキサンを含有する。これによって、持続的に電子写真感光体の表面の離型性を大きく向上させることができ、電子写真感光体表面へのトナー、外添剤の付着を制御し、クリーニングを容易にし、また回転むらの発生を抑えることができる。
【００２４】
また、上記ジオルガノポリシロキサンは、更に下記式（３）で示される繰り返し構造単位γを有してもよい。
【００２５】
【化１０】
2007178815.tif 000006
【００２６】
上記式（３）中、Ｒ３及びＲ４は、それぞれ独立に、置換又は無置換の１価の炭化水素基を示す。
【００２７】
また、上記ジオルガノポリシロキサンの末端基としては、例えば、下記式（４）で示される構造を有する末端基Ｉ、下記式（５）で示される構造を有する末端基ＩＩが挙げられる。
【００２８】
【化１１】
2007178815.tif 000007
【００２９】
上記式（４）、（５）中、Ｒ５及びＲ６は、それぞれ独立に、置換又は無置換の１価の炭化水素基を示し、Ｅ１及びＥ２は、それぞれ独立に、置換又は無置換の１価の炭化水素基、パーフルオロアルキル基を有する１価の有機基、重合度３以上の置換又は無置換のポリスチレン鎖を有する１価の有機基、置換又は無置換のアルキレンオキシ基を有する１価の有機基、置換又は無置換のシロキサン鎖を有する１価の有機基、及び、炭素原子数１２以上の１価の有機基からなる群より選択される１価の基を示し、ただし、上記式（４）中のＥ１は上記ジオルガノポリシロキサンが有する繰り返し構造単位の主鎖（−Ｓｉ−Ｏ−）中のＳｉと結合し、上記式（５）中のＳｉは上記ジオルガノポリシロキサンが有する繰り返し構造単位の主鎖（−Ｓｉ−Ｏ−）中のＯと結合する。
【００３０】
本発明において、有機基とは、置換又は無置換の炭化水素基を意味する。また、炭化水素基としては、アルキル基、アルケニル基、アリール基及びアリールアルケニル基等が挙げられる。
【００３１】
上記Ｒ１〜Ｒ６の１価の炭化水素基としては、置換又は無置換のアルキル基、置換又は無置換のアルケニル基、置換又は無置換のアリール基、置換又は無置換のアリールアルケニル基等が挙げられる。これらの基の炭素原子数は１〜３０であることが好ましく、特にはメチル基及びフェニル基がより好ましい。
【００３２】
上記Ｂ１のパーフルオロアルキル基を有する１価の有機基は、下記式（３１）又は（３２）で示される構造を有する１価の基であることが好ましい。
【００３３】
【化１２】
2007178815.tif 000008
【００３４】
上記式（２）及び（３）中、Ｒ４１及びＲ４２はアルキレン基又はアルキレンオキシアルキレン基を示し、ａ及びｂは１以上の整数を示し、ｃは０又は１以上の整数を示す。Ｒｆ１〜３は、フッ素原子又はフルオロアルキル基を示す。フルオロアルキル基としては、ＣＦ３、Ｃ２Ｆ５、Ｃ４Ｆ９及びＣ８Ｆ１７等が挙げられ、ＣＦ３やＣ２Ｆ５が好ましい。
【００３５】
上記アルキレン基としては、エチレン基やプロピレン基等が挙げられる。上記アルキレンオキシアルキレン基としては、エチレンオキシエチレン基、エチレンオキシプロピレン基及びプロピレンオキシプロピレン基等が挙げられる。
【００３６】
上記Ｄ１の下記式（１１）で示される繰り返し単位の含有構造を有する１価の有機基は、下記式（１２）〜（１３）で示されるようにＲ１２が水素原子又はメチル基であることが好ましい。
【００３７】
【化１３】
2007178815.tif 000009
【００３８】
上記式（１１）〜（１３）中、Ｒ１１及びＲ１２は、水素原子又は、置換もしくは無置換の１価の炭化水素基を示す。また、式（１１）で示される構造は１種又は２種以上の共重合であっても良い。共重合の場合各繰り返し単位はランダムに配列される。また、ｎは、３以上の整数を示す。
【００３９】
以下に、式（１１）で示される繰り返し単位を有する構成単位βの構造例を示す。
【００４０】
【表１】
2007178815.tif 000010
【００４１】
上記Ｄ１の下記式（２１）で示される繰り返し単位の含有構造を有する１価の有機基は、式中のＸが、下記式（Ｘ−２）又は−ＣＯ−であることが好ましい。
【００４２】
【化１４】
2007178815.tif 000011
【００４３】
上記式（２１）中、Ｒ２１は単結合、カルボニル基、エーテル基、チオエーテル基又は−Ｃ（Ｒ３４）（Ｒ３５）−基（Ｒ３４及びＲ３５は、それぞれ独立に、水素原子、置換もしくは無置換のアルキル基、置換もしくは無置換のアリール基、又はＲ３４とＲ３５とが結合して形成される置換もしくは無置換のシクロアルキリデン基を示す）。Ｒ２２〜Ｒ２９はそれぞれ独立に水素原子、置換もしくは無置換のアルキル基、又は置換もしくは無置換のアリール基を示す。ｎは、３以上の整数を示す。
【００４４】
以下に、式（２１）で示される繰り返し単位を有する構成単位βの構造例を示す。
【００４５】
【表２】
2007178815.tif 000012
【００４６】
【表３】
2007178815.tif 000013
【００４７】
【表４】
2007178815.tif 000014
【００４８】
上記ジオルガノポリシロキサンにおける上記式（１）で示される繰り返し構造単位αの数（平均）は、１〜１０００であることが好ましく、特には１０〜２００であることがより好ましい。
【００４９】
上記ジオルガノポリシロキサンにおける上記式（２）で示される繰り返し構造単位βの数（平均）は、１〜１０００であることが好ましく、特には５〜１００であることがより好ましい。
【００５０】
上記ジオルガノポリシロキサンにおける上記式（３）で示される繰り返し構造単位γの数（平均）は、０〜１０００であることが好ましく、特には５〜２００であることがより好ましい。
【００５１】
上記ジオルガノポリシロキサンが有する繰り返し構造単位は、上記式（１）で示される繰り返し構造単位αと上記式（２）で示される繰り返し構造単位βのみ、又は、上記式（１）で示される繰り返し構造単位αと上記式（２）で示される繰り返し構造単位βと上記式（３）で示される繰り返し構造単位γのみであることが好ましい。
【００５２】
上記ジオルガノポリシロキサンにおける上記式（１）で示される繰り返し構造単位αと上記式（２）で示される繰り返し構造単位βと上記式（３）で示される繰り返し構造単位γとの和（平均）は、２〜２０００であることが好ましく、特には５〜１０００であることがより好ましく、更には２０〜５００であることがより一層好ましい。
【００５３】
上記式（１）で示される繰り返し構造単位αの数が２以上の場合、複数のＲ１は同一の基であっても異なる２種以上の基であってもよく、複数のＢ１は同一の基であっても異なる２種以上の基であってもよい。
【００５４】
上記式（２）で示される繰り返し構造単位βの数が２以上の場合、複数のＲ２は同一の基であっても異なる２種以上の基であってもよく、複数のＤ１は同一の基であっても異なる２種以上の基であってもよい。
【００５５】
上記式（３）で示される繰り返し構造単位γの数が２以上の場合、複数のＲ３は同一の基であっても異なる２種以上の基であってもよく、複数のＲ４は同一の基であっても異なる２種以上の基であってもよい。
【００５６】
以下に、本発明に用いられるジオルガノポリシロキサンの具体例を示す。ただし、本発明はこれら具体例に限定されない。また、下記ジオルガノポリシロキサン１〜２８は、いずれも、末端基として前記式（４）で示される構造を有する末端基Ｉ（Ｅ１：メチル基）、前記式（５）で示される構造を有する末端基ＩＩ（Ｅ２、Ｒ５、Ｒ６：メチル基）を有する。
【００５７】
【表５】
2007178815.tif 000015
【００５８】
【表６】
2007178815.tif 000016
【００５９】
【表７】
2007178815.tif 000017
【００６０】
【表８】
2007178815.tif 000018
【００６１】
【表９】
2007178815.tif 000019
【００６２】
【表１０】
2007178815.tif 000020
【００６３】
【表１１】
2007178815.tif 000021
【００６４】
【表１２】
2007178815.tif 000022
【００６５】
【表１３】
2007178815.tif 000023
【００６６】
【表１４】
2007178815.tif 000024
【００６７】
これらの中では、２、３、７、８、９、１３、１５、１７、１９、２１、２２、２６及び２８が好ましく、特には３、７、８、１３、１５、２１、２２、２６及び２８がより好ましい。
【００６８】
また、本発明に用いられるジオルガノポリシロキサンの重量平均分子量は、１０００〜１００００００であるが、１００００〜２０００００であることが好ましく、特には１００００〜１０００００であることがより好ましく、更には２００００〜４００００であることがより一層好ましい。分子量の測定法は限定されないが、例えば、ゲルパーミエーションクロマトグラフィー（ＧＰＣ）において、ポリスチレン換算による重量平均分子量（Ｍｗ）を測定することができる。
【００６９】
また、本発明に用いられるジオルガノポリシロキサン中のフッ素原子の含有量は、ジオルガノポリシロキサン全質量に対して１〜９０質量％であることが好ましく、特には５〜６０質量％であることが好ましい。フッ素原子の含有量が１質量％未満では、電子写真感光体の表面層の離型性が十分に発揮されない場合があり、９０質量％を超えると、電子写真感光体の表面層中のバインダー樹脂との相溶性が悪くなったり、アンカー効果が十分に得られなかったりして、表面に移行し易くなり、長時間耐久使用により電子写真感光体の表面が摩耗した場合、十分な効果が得られなくなる場合がある。
【００７０】
一般的に、シリコーンオイルやシロキサン化合物は、層中で表面移行性があるため、長時間耐久使用により電子写真感光体の表面が摩耗した場合、これらの成分の多くが失われてしまい、十分な効果が得られなくなるのである。
【００７１】
それに対して、本発明に用いられるジオルガノポリシロキサンは、特に側鎖のＤ１が電子写真感光体の表面層のバインダー樹脂に対してアンカー効果を有するため、層中での表面移行性が抑制される。このため、電子写真感光体の寿命を通して効果を有すると考えられる。
【００７２】
本発明においては、電荷輸送層に上記ジオルガノポリシロキサンを用いることにより、持続的に電子写真感光体の表面の離型性を向上させることができ、電子写真感光体表面へのトナー、外添剤の付着を防止し、クリーニング性を向上させ、また回転むらの発生を抑えることができる。
【００７３】
本発明のプロセスに用いる電子写真感光体において、式（１）で示される繰り返し構造単位α及び式（２）で示される繰り返し構造単位βを有する化合物を該電子写真感光体表面層に含有させることにより、電子写真感光体表面の離型性が著しく向上し、このため、必要以上のトナーや外添剤が電子写真感光体に付着せず、電子写真感光体と現像ローラーやクリーニングブレード等の電子写真感光体に当接した部材との摺擦や停止においても融着や固着等の汚染が起こり難い。
【００７４】
以下、本発明に用いられる電子写真感光体の構成に付いて説明する。本発明おける電子写真感光体は、支持体上に感光層を有する。感光層は電荷輸送材料と電荷発生材料を同一の層に含有する単層型であっても、電荷輸送層と電荷発生層に分離した積層型でもよいが、電子写真特性的には積層型が好ましい。
【００７５】
使用する支持体は導電性を有するものであればよく、アルミニウムやステンレス等の金属、あるいは導電層を設けた金属、紙、プラスチック等が挙げられ、形状はシート状や円筒状等が挙げられる。
【００７６】
ＬＢＰ等の画像入力がレーザー光の場合は散乱による干渉縞防止、又は支持体の傷を被覆することを目的とした導電層を設けてもよい。これはカーボンブラックや金属粒子等の導電性粒子をバインダー樹脂に分散させて形成することができる。導電層の膜厚は５〜４０μｍが好ましく、特には１０〜３０μｍが好ましい。なお、干渉縞防止はシリンダーの切削やアルマイト処理、乾式や湿式のブラスト等でも行うことができ、その場合は、導電層を設ける必要は無い。
【００７７】
支持体又は導電層の上に接着機能及びバリヤー機能を有する中間層を設けてもよい。中間層の材料としては、ポリアミド、ポリビニルアルコール、ポリエチレンオキシド、エチルセルロース、カゼイン、ポリウレタン及びポリエーテルウレタン等が挙げられる。これらは適当な溶剤に溶解して塗布される。中間層の膜厚は０．０５〜５μｍが好ましく、特には０．３〜１μｍが好ましい。シリンダーに直接アルマイト処理したり、ゾルゲル法による導電成膜を付けている場合等は中間層を使用しなくても構わない。
【００７８】
中間層の上には電荷発生層が形成される。本発明に用いられる電荷発生材料としてはセレン−テルル、ピリリウム、チアピリリウム系染料、フタロシアニン、アントアントロン、ジベンズピレンキノン、トリスアゾ、シアニン、ジスアゾ、モノアゾ、インジゴ、キナクリドン及び非対称キノシアニン系の各顔料が挙げられる。
【００７９】
機能分離型の場合、電荷発生層は前記電荷発生材料を０．３〜４倍量のバインダー樹脂及び溶剤と共にホモジナイザー、超音波分散、ボールミル、振動ボールミル、サンドミル、アトライター、ロールミル及び液衝突型高速分散機等の方法で充分に分散し、分散液を塗布、乾燥させて形成される。また、バインダー樹脂を電荷発生材料の分散後に投入したりバインダー樹脂を使用しないことも可能である。電荷発生層の膜厚は５μｍ以下が好ましく、特には０．１〜２μｍが好ましい。
【００８０】
電荷輸送層は主として、電荷輸送材料とバインダー樹脂、電荷輸送層が表面層である場合は更に式（１）で示される繰り返し構造単位α及び式（２）で示される繰り返し構造単位βを有するジオルガノポリシロキサンとを溶剤中に溶解し、得られた塗料を塗工乾燥して形成する。
【００８１】
用いられる電荷輸送材料としては、トリアリールアミン系化合物、ヒドラゾン化合物、スチルベン化合物、ピラゾリン系化合物、オキサゾール系化合物、トリアリルメタン系化合物及びチアゾール系化合物等が挙げられる。
【００８２】
電荷輸送層に用いるバインダー樹脂の例としては、熱可塑性バインダー樹脂及び硬化性バインダー樹脂が挙げられ、具体的にはフェノキシ樹脂、ポリアクリルアミド樹脂、ポリビニルブチラール樹脂、ポリアリレート樹脂、ポリスルホン樹脂、ポリアミド樹脂、アクリル樹脂、アクリロニトリル樹脂、メタクリル樹脂、塩化ビニル樹脂、酢酸ビニル樹脂、フェノール樹脂、エポキシ樹脂、ポリエステル樹脂、アルキド樹脂、ポリカーボネート樹脂、ポリウレタン樹脂あるいはこれらの樹脂の繰り返し単位のうち２つ以上を含む共重合体、例えば、スチレン−ブタジエンコポリマー、スチレン−アクリロニトリルコポリマー、スチレン−マレイン酸コポリマー等を挙げることができる。また、ポリ−Ｎ−ビニルカルバゾール、ポリビニルアントラセン及びポリビニルピレン等の有機光導電性ポリマーからも選択できる。
【００８３】
これらのうち、ポリアリレート樹脂及びポリカーボネート樹脂は、式（１）で示される繰り返し構造単位α及び式（２）で示される繰り返し構造単位βを有するジオルガノポリシロキサンとのなじみが良く、良好な塗工液を作製することができるので好ましい。ポリアリレート樹脂及びポリカーボネート樹脂は、下記式（Ａ）及び（Ｂ）で示される構成単位を有する。
【００８４】
【化１５】
2007178815.tif 000025
【００８５】
上式（Ａ）中、Ｘ１１は炭素原子、単結合（この場合のＲ５５及びＲ５６は無し）、Ｒ５１〜Ｒ５４は水素原子、ハロゲン原子、置換もしくは無置換のアルキル基、又は置換もしくは無置換のアリール基を示し、Ｒ５５及びＲ５６は水素原子、ハロゲン原子、置換もしくは無置換のアルキル基、又は置換もしくは無置換のアリール基又はＲ５５及びＲ５６が結合することによって置換もしくは無置換のアルキリデン基を形成するのに必要な基を示す。
【００８６】
【化１６】
2007178815.tif 000026
【００８７】
上式（Ｂ）中、Ｘ２１は炭素原子、単結合（この場合のＲ６５及びＲ６６は無し）、Ｒ６０〜Ｒ６４は水素原子、ハロゲン原子、置換もしくは無置換のアルキル基、又は置換もしくは無置換のアリール基を示し、Ｒ６５及びＲ６６は素原子、ハロゲン原子、置換もしくは無置換のアルキル基、又は置換もしくは無置換のアリール基又はＲ６５及びＲ６６が結合することによって置換もしくは無置換のアルキリデン基を形成するのに必要な基を示す。Ｒ６７〜７０は、水素原子、ハロゲン原子、置換もしくは無置換のアルキル基、又は置換もしくは無置換のアリール基を示す。
【００８８】
式（Ａ）及び（Ｂ）中、ハロゲン原子としては、フッ素原子、塩素原子及びヨウ素原子等が挙げられ、アルキル基としては、メチル基、エチル基及びプロピル基等が挙げられ、アリール基としてはフェニル基及びナフチル基等が挙げられ、アルキリデン基としてはシクロヘキシリデン基等が挙げられる。
【００８９】
これらの基が有してもよい置換基としては、フッ素原子、塩素原子及びヨウ素原子等のハロゲン原子、メチル基、エチル基及びプロピル基等のアルキル基、及びフェニル基等のアリール基等が挙げられる。
【００９０】
以下に、ポリカーボネート樹脂が有する構成単位の好ましい例を示すが、これらに限られるものでは無い。
【００９１】
【表１５】
2007178815.tif 000027
【００９２】
【表１６】
2007178815.tif 000028
【００９３】
【表１７】
2007178815.tif 000029
【００９４】
次に、ポリアリレート樹脂が有する構成単位の好ましい例を示すが、これらに限られるものでは無い。
【００９５】
【表１８】
2007178815.tif 000030
【００９６】
【表１９】
2007178815.tif 000031
【００９７】
【表２０】
2007178815.tif 000032
【００９８】
【表２１】
2007178815.tif 000033
【００９９】
電荷輸送層の膜厚は、好ましくは５〜５０μｍ、より好ましくは１０〜３０μｍである。電荷輸送材料とバインダー樹脂との質量比は５：１〜１：５が好ましく、より好ましくは３：１〜１：３程度である。なお、塗布する方法としては、浸漬塗布、スプレー塗布、スピナー塗布、ブレード塗布及びロール塗布法等が挙げられる。
【０１００】
式（１）で示される繰り返し構造単位α及び式（２）で示される繰り返し構造単位βを有するジオルガノポリシロキサンの含有量は、塗膜構成成分に対して０．０１〜４０質量部であることが好ましく、特に１．０〜３０．０質量部が好ましい。含有量が少な過ぎると本願発明の効果が得られ難くなり、多過ぎるとキャリヤのトラップの原因となり、電位変動が生じ易くなる。
【０１０１】
色素、顔料、有機電荷輸送材料等は、一般に紫外線、オゾン及びオイル等に汚れや金属等に弱いため、本発明においては必要に応じて保護層を設けてもよい。本発明で用いることができる保護層は、ポリエステル樹脂、ポリカーボネート樹脂、アクリル樹脂、メタクリル樹脂、ポリアミド樹脂、ポリイミド樹脂、ポリアリレート樹脂、ポリウレタン樹脂、スチレン−ブタジエンコポリマー、スチレン−アクリロニトリルコポリマー及びスチレン−アクリル酸コポリマー等のバインダー樹脂、式（１）で示される繰り返し構造単位α及び式（２）で示される繰り返し構造単位βを有するジオルガノポリシロキサンを含有する溶液を感光層の上に塗布、乾燥することにより形成する。また、バインダー樹脂として、縮合系モノマーや不飽和基をもつラジカル重合系モノマーを用いた場合は、塗布後、熱や紫外線等のエネルギー光を当てて硬化、形成してもよい。また必要に応じて金属や導電性金属酸化物等の導電性粒子や電荷輸送材料を更に含有させてもよい。
【０１０２】
保護層の膜厚は、０．０５〜２０μｍであることが好ましい。保護層は電荷輸送層より薄膜にすることが可能であるため、ジオルガノポリシロキサンの量を増加させることが可能である。
【０１０３】
本発明の電子写真装置について、図２を参照しながら説明する。本発明の電子写真装置としての複写機及びプリンター等の一例として図２に示す装置があり、現像手段６０にはトナー６１が収容されている。トナーは磁性トナー又は非磁性トナーである。
【０１０４】
前露光７１を照射直後にバイアス印加手段６２ａにより直流バイアスが印加されている帯電手段（帯電ローラー）６２で電子写真感光体６３の表面を帯電し、露光（例えば、レーザー光及びハロゲンランプの光等）６４により静電潜像を電子写真感光体６３に形成する。トナー塗布ブレード（例えば、弾性ブレード及び金属ブレード等）７２、１０３〜１０９Ω・ｃｍの中抵抗の弾性層又は誘電層を表面に有する現像ローラー６５を具備している現像手段６０に収容されているトナー６１で、静電潜像を現像する。現像は、正規現像方式又は反転現像方式を使用する。現像部において、現像ローラー６５にバイアス印加手段６６により直流バイアス又は交互バイアスが必要により印加される。転写材Ｐが搬送されて、転写部に来ると、バイアス印加手段６８により電圧が印加されている転写手段（例えば、転写ローラー及び転写ベルト等）６７により転写材Ｐの背面（電子写真感光体６３側とは反対の側）から押圧しながら帯電することにより、電子写真感光体６３表面上のトナー像を転写材Ｐ上へ静電的に転写する。場合により、電子写真感光体６３上のトナー像を図示していない中間転写体（例えば、中間転写ドラム及び中間転写ベルト等）へ転写し、中間転写体から転写材Ｐへトナー像を転写してもよい。
【０１０５】
電子写真感光体６３から分離された転写材Ｐ上のトナー像は、加熱加圧手段（例えば、加熱加圧ローラー定着手段等）６９により転写材Ｐに定着される。転写工程後の電子写真感光体６３に残留するトナーは、必要によりクリーニング手段（例えば、クリーニングブレード、クリーニングローラー及びクリーニングブラシ等）７０により電子写真感光体６３の表面から除去される。クリーニング後の電子写真感光体６３は、前露光７１を照射後、再度帯電手段６２により帯電工程から始まる工程が繰り返される。
【０１０６】
更に、図３は電子写真装置本体から取り出したプロセスカートリッジの一具体例の概略的断面図を示す。プロセスカートリッジは、現像手段と静電潜像保持体とを少なくとも一体的にカートリッジ化されており、電子写真装置本体（例えば、複写機及びレーザービームプリンタ等）に着脱自在なように形成されている。図３に示すプロセスカートリッジにおいては、現像器１５に現像ローラー（弾性ローラー）１９が感光ドラム１０にニップ部が形成されるように押圧されて設置されてあり、現像ローラー１９には塗布ブレード８及び塗布ローラー１２が圧接して設けられてある。更に、帯電ローラー１１及びクリーニングブレード１３が感光ドラム１０に圧接して設けられている。
【実施例】
【０１０７】
以下、実施例にしたがって説明する。なお、「部」とあるのは質量部を意味する。
【０１０８】
まず、本発明で用いるジオルガノポリシロキサンは、以下のごとく合成することが可能である。
【０１０９】
（合成例１）
フラスコに下記式で表されるポリシロキサン３．２３ｇ、
【０１１０】
【化１７】
2007178815.tif 000034
【０１１１】
塩化白金酸２０ｐｐｍ（５％イソプロピルアルコール溶液）、下記で示されるマクロモノマー１４．７ｇ
式：ＣＨ２＝ＣＨ−ＣＨ（ＣＨ２ＣＣＨ３ＣＯＯＣ４Ｈ９）２０（ＣＨ２ＣＣＨ３ＣＯＯＣＨ３）２０Ｃ４Ｈ９
及びｍ−キシレンヘキサフルオライド８０ｇを混合し、徐々に加熱した。更に、８０℃で６時間反応を続けた。次いで、１４０℃の条件下で２０Ｔｏｒｒまで減圧して、溶媒や低沸点成分を除去した。このようにして、得られた反応生成物を、２９Ｓｉ−ＮＭＲ、１３Ｃ−ＮＭＲ及びＦＴ−ＩＲにより分析したところ、次式で示されるジオルガノポリシロキサン（重量平均分子量４１０００）であることが判明した。
【０１１２】
【化１８】
2007178815.tif 000035
【０１１３】
（合成例２）
フラスコに下記式で表されるポリシロキサン３．２３ｇ、
【０１１４】
【化１９】
2007178815.tif 000036
【０１１５】
塩化白金酸２０ｐｐｍ（５％イソプロピルアルコール溶液）、下記で示されるマクロモノマー７．５ｇ、
【０１１６】
【化２０】
2007178815.tif 000037
及びｍ−キシレンヘキサフルオライド８０ｇを混合し、徐々に加熱した。更に、８０℃で６時間反応を続けた。次いで、１４０℃の条件下で２０Ｔｏｒｒまで減圧して、溶媒や低沸点成分を除去した。このようにして、得られた反応生成物を、２９Ｓｉ−ＮＭＲ、１３Ｃ−ＮＭＲ及びＦＴ−ＩＲにより分析したところ、次式で示されるジオルガノポリシロキサン（重量平均分子量４９０００）であることが判明した。
【０１１７】
【化２１】
2007178815.tif 000038
【０１１８】
（合成例３）
合成例２のマクロモノマーの替わりに、下記式で示される化合物５．２ｇ
【０１１９】
【化２２】
2007178815.tif 000039
を用いた以外は、合成例２と同様にして次式で示されるジオルガノポリシロキサン（重量平均分子量５６０００）を得た。
【０１２０】
【化２３】
2007178815.tif 000040
【０１２１】
（合成例４）
合成例２のポリシロキサンの替わりに、下記式で示されるポリシロキサン
【０１２２】
【化２４】
2007178815.tif 000041
【０１２３】
を用いた以外は、合成例２と同様にして次式で示されるジオルガノポリシロキサン（重量平均分子量４９０００）を得た。
【０１２４】
【化２５】
2007178815.tif 000042
【０１２５】
（実施例１）
φ３０ｍｍ×３５７ｍｍのアルミニウムシリンダーを支持体とし、それに、以下の材料より構成される塗料を支持体上に浸漬法で塗布し、１４０℃で３０分間熱硬化し、膜厚が１５μｍの導電層を形成した。
【０１２６】
導電性顔料：ＳｎＯ２コート処理硫酸バリウム                １０部
抵抗調節用顔料：酸化チタン                                  ２部
バインダー樹脂：フェノール樹脂                              ６部
レベリング剤：シリコーンオイル                      ０．００１部
溶剤：メタノール／メトキシプロパノール＝０．２／０．８    ２０部
【０１２７】
次に、この上にＮ−メトキシメチル化ナイロン３部及び共重合ナイロン３部をメタノール６５部／ｎ−ブタノール３０部の混合溶媒に溶解した溶液を浸漬法で塗布し、膜厚が０．５μｍの中間層を形成した。
【０１２８】
次に、ＣｕＫαのＸ線回折におけるブラッグ角２θが７．４°±０．２、２８．２°±０．２に強いピークを有するヒドロキシガリウムフタロシアニン結晶９部とポリビニルブチラール（商品名：エスレックＢＸ−１、積水化学（株）製）３部をテトラヒドロフラン１００部に溶解した液を、１ｍｍφのガラスビーズを用いたサンドミル装置で３時間分散した。これに２００部の酢酸ブチルを加えて、希釈した後回収して、これを中間層上に浸漬塗布し、１００℃で１０分間乾燥して、膜厚が０．３０μｍの電荷発生層を形成した。
【０１２９】
次に、電荷輸送層を形成するために、電荷輸送用の塗料を調製した。構成単位例（Ｂ−２）のポリアリレート樹脂（重量平均分子量１２８０００）、下記式で示されるアミン化合物ａ及びｂ
【０１３０】
【化２６】
2007178815.tif 000043
【０１３１】
及び、合成例１のオルガノポリシロキサンを最終質量比でポリアリレート樹脂１０、アミン化合物ａ７、アミン化合物ｂ１、ジオルガノポリシロキサン０．９、溶剤８０になるように調合した。
【０１３２】
なお、溶剤は最終質量比率でモノクロルベンゼン：ジメトキシメタンが６：４になるように調製した。この塗料を、浸漬塗布法で塗布し、１３０℃で１時間乾燥することによって、膜厚が１５μｍの電荷輸送層を形成した。
【０１３３】
評価は、キヤノン製カラーレーザープリンターＬＢＰ−５５００を改造して用いた。改造は、プロセススピードが２倍で動作するように、モーター等の変更を行った。印字中の電子写真感光体の明部電位と、暗部電位は改造前と同じになるように調節した。評価はまず、低温低湿（０℃／１０％ＲＨ）環境下で画像出力を行った。画像は、Ａ４のべた黒画像３枚、ハーフトーン３枚、べた白１０枚を１単位として、１５単位を繰り返し連続出力した。この画像を目視にて判定し、クリーニング不良の評価を行った。また、画像出力後、電子写真感光体上のクリーニングブレード通過直後の部分を顕微鏡観察し、すり抜けたトナーの有無を確認した。更に、同じ環境下で印字率１％の画像を連続出力し、２０００枚後と１００００枚後に同様の画像評価と電子写真感光体表面観察を行った。評価は下記の様にして行った。結果を表１に示す。
◎：異常なし（電子写真感光体、画像とも全面クリーニング不良、すり抜けなし）
○：画像上は異常なし。電子写真感光体上には、ごくわずかにすり抜けトナーが観察される。
△：画像上にごく軽微なクリーニング不良が発生、電子写真感光体上には、すり抜けトナーが観察される。
×△：画像上にクリーニング不良が発生。
×：画像上にレベルの悪いクリーニング不良が発生。
【０１３４】
（実施例２）
実施例１において電荷輸送層中のジオルガノポリシロキサンの質量比を１．８とした以外は、実施例１と同様に評価を行った。結果を表１に示す。
【０１３５】
（実施例３）
実施例１において電荷輸送層中のジオルガノポリシロキサンの質量比を５．４とした以外は、実施例１と同様に評価を行った。結果を表１に示す。
【０１３６】
（実施例４）
実施例２の電荷輸送層中のジオルガノポリシロキサンとして合成例１を合成例２とした以外は、実施例２と同様にして電子写真感光体を作製し、評価を行った。結果を表１に示す。
【０１３７】
（実施例５）
実施例２の電荷輸送層中のジオルガノポリシロキサンとして合成例１を合成例３とした以外は、実施例２と同様にして電子写真感光体を作製し、評価を行った。結果を表１に示す。
【０１３８】
（実施例６）
実施例５において電荷輸送層中の構造単位例（Ｂ−２）のバインダー樹脂の代わりに構造単位例（Ａ−３）（重量平均分子量１０６０００）の樹脂を用いた以外は、実施例５と同様に評価を行った。結果を表１に示す。
【０１３９】
（比較例１）
実施例１において電荷輸送層中のジオルガノポリシロキサンを添加しなかった以外は、実施例１と同様に評価を行った。結果を表１に示す。
【０１４０】
（比較例２）
実施例１において電荷輸送層中のジオルガノポリシロキサンの代わりとしてシリコーン化合物（商品名：ＧＳ１０１、東亜合成）を用いた以外は、実施例１と同様に評価を行った。結果を表１に示す。
【０１４１】
（比較例３）
比較例１において、電荷輸送層中の構成単位例（Ｂ−２）のバインダー樹脂の最終質量比１０の代わりとして構成単位例（Ａ−３）、下記構造ａと構成単位例（Ａ−３）の共重合のバインダー樹脂（共重合比１／９、重量平均分子量１１００００）を９：１で用いた以外は、比較例１と同様に評価を行った。結果を表１に示す。
【０１４２】
【化２７】
2007178815.tif 000044
【０１４３】
（比較例４）
実施例２において電荷輸送層中のジオルガノポリシロキサンの代わりとして下記構造式で示される化合物を用いた以外は、実施例１と同様に評価を行った。結果を表１に示す。
【０１４４】
【化２８】
2007178815.tif 000045
【０１４５】
（比較例５）
実施例３において電荷輸送層中のジオルガノポリシロキサンの代わりとして比較例４で用いた化合物を用いた以外は、実施例３と同様に塗工液を作製した。液は、数日後に若干の分離が見られた。
【０１４６】
【表２２】
2007178815.tif 000046
【図面の簡単な説明】
【０１４７】
【図１】本発明の電子写真感光体を有するプロセスの概略構成の例を示す図である。
【図２】本発明の電子写真感光体を有するプロセスカートリッジを備えた電子写真装置の概略構成の例を示す図である。
【図３】本発明の電子写真感光体を有するプロセスカートリッジの概略構成の例を示す図である。
【符号の説明】
【０１４８】
８  塗布ブレード
１０  感光ドラム
１１  帯電ローラー
１２  塗布ローラー
１３  クリーニングブレード
１５  現像器
１９  現像ローラー（弾性ローラー）
６０  現像手段
６１  トナー
６２  帯電手段（帯電ローラー）
６２ａ  バイアス印加手段
６３  電子写真感光体
６４  露光光
６５  現像ローラー
６７  転写手段
６６、６８  電源
７０  クリーニング手段
７１  前露光
７２  トナー塗布ブレード
Ｐ  転写材
【図１】
2007178815.tif 000052
【図２】
2007178815.tif 000053
【図３】
2007178815.tif 000054